(57)【要約】  【課題】  柔軟性、耐熱性、感温性が良好な生分解性樹脂のシート等を生産性よく製造する方法の提供。  【解決手段】  ポリ乳酸樹脂と、可塑剤と、結晶核剤とを含有する樹脂組成物から、シート又はフィルムを成形する生分解性樹脂成形品の製造法であって、押出成形法により、ダイから押し出されたシート又はフィルムを、表面温度６０〜１００℃の２つ以上の金属ロールに接触させ、及び／又はさらに６０〜１００℃の恒温層を通して熱処理する工程を含む方法によって、相対結晶化度３０％以上に結晶化させてシート又はフィルムを得る、生分解性樹脂成形品の製造法、並びにこの製造法により得られる生分解性樹脂成形品。【選択図】  なし【特許請求の範囲】
【請求項１】
ポリ乳酸樹脂と、可塑剤と、結晶核剤とを含有する樹脂組成物から、シート又はフィルムを成形する生分解性樹脂成形品の製造法であって、押出成形法により、ダイから押し出されたシート又はフィルムを、表面温度６０〜１００℃の２つ以上の金属ロールに接触させ、及び／又はさらに６０〜１００℃の恒温層を通して熱処理する工程を含む方法によって、相対結晶化度３０％以上に結晶化させてシート又はフィルムを得る、生分解性樹脂成形品の製造法。
【請求項２】
ポリ乳酸樹脂１００重量部に対し、可塑剤の含有量が５〜７０重量部、結晶核剤の含有量が０．１〜５重量部である、請求項１記載の生分解性樹脂成形品の製造法。
【請求項３】
可塑剤が、分子中に２個以上のエステル基を有し、エチレンオキサイドの平均付加モル数が２〜９の化合物である請求項１又は２記載の生分解性樹脂成形品の製造法。
【請求項４】
結晶核剤が、分子中にエステル基、水酸基及びアミド基から選ばれる少なくとも１種の基を２つ以上有する脂肪族化合物である請求項１〜３いずれか記載の生分解性樹脂成形品の製造法。
【請求項５】
請求項１〜４いずれか記載の製造法により得られる生分解性樹脂成形品。
【発明の詳細な説明】
【技術分野】
【０００１】
本発明は、生分解性樹脂成形品の製造法及びその製造法により得られる生分解性樹脂成形品に関する。
【背景技術】
【０００２】
生分解性樹脂の中でもポリ乳酸樹脂は、トウモロコシ、芋などからとれる糖分から、発酵法によりＬ−乳酸が大量に作られ安価になってきたこと、原料が自然農作物なので総酸化炭素排出量が極めて少ない、また得られた樹脂の性能として剛性が強く透明性が良いという特徴があるので、現在その利用が期待されている。しかしポリ乳酸樹脂の場合、脆く、硬く、可撓性に欠ける特性のためにいずれも硬質成形品分野に限られ、フィルムなどに成形した場合は、柔軟性が不足したり、折り曲げたとき白化などの問題があり、軟質又は半硬質分野に使用されていないのが現状である。また、ポリ乳酸樹脂は結晶化速度が遅く、延伸などの機械的工程を行わない限りは成形後は非晶状態である。しかし、ポリ乳酸のガラス転移温度（Ｔｇ）は６０℃と低く耐熱性に劣るため、温度が５５℃以上となる環境下では使用できない問題があった。
【０００３】
ポリ乳酸樹脂を軟質、半硬質分野に応用する技術として、可塑剤を添加する方法や、あるいは耐熱性を向上させるため結晶核剤を添加して結晶化させる方法が種々提案されており、例えば、特許文献１には、融点が４０〜３００℃の脂肪族カルボン酸アミドなどの透明核剤を含有する脂肪族ポリエステル組成物を成形し、成形時又は成形後に熱処理をすることを特徴とする、透明性及び結晶性を併有する脂肪族ポリエステル成形体の製造方法が開示されている。更に、特許文献２には、特定の構造を有するアミド系化合物、可塑剤、乳酸系ポリマーを含有する乳酸系ポリマー組成物及びその成形体の製造方法が開示されている。
【０００４】
ポリオレフィン等の汎用樹脂は、結晶化速度が高く、良好な加工性を有するので、押出成形が可能であるが、ポリ乳酸などの生分解性樹脂は、結晶化速度が遅い為に、押出成形ができていないのが現状である。
特許文献１及び２に記載の樹脂組成物を押出機によってシート又はフィルムに成形する際に結晶化させる場合、結晶化には樹脂組成物のガラス転移点以上に加熱することが必要であるが、これら特許文献記載の樹脂組成物では結晶化速度は遅いため、ロール表面で結晶化できずに非晶状態のままであるためにロールに粘着を起して剥離せず、張力をかけて無理に剥離させようとするとコシがないために簡単にシートやフィルムが変形してしまう問題があり、押出成形による結晶化シート又はフィルムの連続的な製造はできなかった。
【特許文献１】特許第３４１１１６８号公報
【特許文献２】国際公開２００３／０４２３０２号パンフレット
【発明の開示】
【発明が解決しようとする課題】
【０００５】
本発明の課題は、柔軟性、耐熱性、感温性が良好な、生分解性樹脂のシート及びフィルムを、押出成形法により生産性良く製造する方法を提供することにある。
【課題を解決するための手段】
【０００６】
本発明は、ポリ乳酸樹脂と、可塑剤と、結晶核剤とを含有する樹脂組成物から、シート又はフィルムを成形する生分解性樹脂成形品の製造法であって、押出成形法により、ダイから押し出されたシート又はフィルムを、表面温度６０〜１００℃の２つ以上の金属ロールに接触させ、及び／又はさらに６０〜１００℃の恒温層を通して熱処理する工程を含む方法によって、相対結晶化度３０％以上に結晶化させてシート又はフィルムを得る、生分解性樹脂成形品の製造法、並びにこの製造法により得られる生分解性樹脂成形品を提供する。
【発明の効果】
【０００７】
本発明の生分解性樹脂成形品の製造法によって、相対結晶化度３０％以上の柔軟性、感温性及び耐熱性に優れた生分解性樹脂のシート及びフィルムを、生産性良く製造することができ、さらに透明生分解性樹脂に応用した場合は優れた透明性を維持することができる。
【発明を実施するための最良の形態】
【０００８】
［ポリ乳酸樹脂］
本発明で使用されるポリ乳酸樹脂とは、ポリ乳酸、又は乳酸とヒドロキシカルボン酸とのコポリマーである。ヒドロキシカルボン酸として、グリコール酸、ヒドロキシ酪酸、ヒドロキシ吉草酸、ヒドロキシペンタン酸、ヒドロキシカプロン酸、ヒドロキシヘプタン酸等が挙げられ、グリコール酸、ヒドロキシカプロン酸が好ましい。好ましいポリ乳酸の分子構造は、Ｌ−乳酸又はＤ−乳酸いずれかの単位２０〜１００モル％とそれぞれの対掌体の乳酸単位０〜２０モル％からなるものである。また、乳酸とヒドロキシカルボン酸とのコポリマーは、Ｌ−乳酸又はＤ−乳酸いずれかの単位８５〜１００モル％とヒドロキシカルボン酸単位０〜１５モル％からなるものである。これらのポリ乳酸樹脂は、Ｌ−乳酸、Ｄ−乳酸及びヒドロキシカルボン酸の中から必要とする構造のものを選んで原料とし、脱水重縮合することにより得ることができる。好ましくは、乳酸の環状二量体であるラクチド、グリコール酸の環状二量体であるグリコリド及びカプロラクトン等から必要とする構造のものを選んで開環重合することにより得ることができる。ラクチドにはＬ−乳酸の環状二量体であるＬ−ラクチド、Ｄ−乳酸の環状二量体であるＤ−ラクチド、Ｄ−乳酸とＬ−乳酸とが環状二量化したメソ−ラクチド及びＤ−ラクチドとＬ−ラクチドとのラセミ混合物であるＤＬ−ラクチドがある。本発明ではいずれのラクチドも用いることができる。但し、主原料は、Ｄ−ラクチド又はＬ−ラクチドが好ましい。
【０００９】
市販されているポリ乳酸樹脂としては、例えば、三井化学（株）製、商品名レイシアシリーズ；ネイチャーワークス社製、商品名Ｎａｔｕｒｅ  ｗｏｒｋｓシリーズ；トヨタ自動車（株）製、Ｕ’ｚシリーズ等が挙げられる。
【００１０】
これらのポリ乳酸樹脂の中でも結晶化速度、物性の観点からＬ−乳酸高純度品である結晶グレードのもの、特に三井化学（株）製、ＬＡＣＥＡ  Ｈ−４００、ＬＡＣＥＡ  Ｈ−１００、ＬＡＣＥＡ  Ｈ−４４０が好ましく、Ｌ−乳酸純度９５％以上のポリ乳酸樹脂、特に三井化学（株）製、ＬＡＣＥＡ  Ｈ−４００、ＬＡＣＥＡ  Ｈ−１００がさらに好ましい。
【００１１】
［可塑剤］
本発明に用いられる可塑剤としては、特に限定されず、一般の生分解性樹脂に用いられる可塑剤が挙げられるが、分子中に２個以上のエステル基を有し、エチレンオキサイドの平均付加モル数が２〜９、特に３〜９の化合物が好ましい。このような化合物としては、多価カルボン酸とポリエチレングリコールモノアルキルエーテルとのエステル、多価アルコールのアルキルエーテルエステル等が挙げられる。
【００１２】
本発明に用いられる可塑剤の平均分子量は耐ブリード性及び耐揮発性の観点から、好ましくは２５０〜７００であり、より好ましくは３００〜６００であり、更に好ましくは３５０〜５５０であり、特に好ましくは４００〜５００である。尚、平均分子量は、ＪＩＳ  Ｋ００７０に記載の方法で鹸化価を求め、次式より計算で求めることができる。
【００１３】
平均分子量＝５６１０８×（エステル基の数）／鹸化価
【００１４】
このような可塑剤の中では、生分解性樹脂成形品の成形性、耐衝撃性に優れる観点から、コハク酸とエチレンオキサイドの平均付加モル数が２〜４のポリエチレングリコールモノメチルエーテルとのエステル、アジピン酸とエチレンオキサイドの平均付加モル数が２〜３のポリエチレングリコールモノメチルエーテルとのエステル、１，３，６−ヘキサントリカルボン酸とエチレンオキサイドの平均付加モル数が２〜３のポリエチレングリコールモノメチルエーテルとのエステル等の多価カルボン酸とポリエチレングリコールモノメチルエーテルとのエステル；酢酸とグリセリンのエチレンオキサイド平均３〜９モル付加物とのエステル、酢酸とエチレンオキサイドの平均付加モル数が４〜９のポリエチレングリコールとのエステル等の多価アルコールのアルキルエーテルエステルがより好ましい。生分解性樹脂成形品の成形性、耐衝撃性及び可塑剤の耐ブリード性に優れる観点から、コハク酸とエチレンオキサイドの平均付加モル数が２〜３のポリエチレングリコールモノメチルエーテルとのエステル、アジピン酸とジエチレングリコールモノメチルエーテルとのエステル、１，３，６−ヘキサントリカルボン酸とジエチレングリコールモノメチルエーテルとのエステル、酢酸とグリセリンのエチレンオキサイド平均３〜６モル付加物とのエステル、酢酸とエチレンオキサイドの平均付加モル数が４〜６のポリエチレングリコールとのエステルがさらに好ましい。生分解性樹脂成形品の成形性、耐衝撃性及び可塑剤の耐ブリード性、耐揮発性及び耐刺激臭の観点から、コハク酸とトリエチレングリコールモノメチルエーテルとのエステル、酢酸とグリセリンのエチレンオキサイド平均３〜６モル付加物とのエステルが特に好ましい。これらの可塑剤は単独又は２種以上組み合わせて用いてもよい。
【００１５】
尚、本発明のエステルは、可塑剤としての機能を十分発揮させる観点から、全てエステル化された飽和エステルであることが好ましい。
【００１６】
［結晶核剤］
本発明に用いられる結晶核剤は、結晶化速度と耐熱性、感温性、さらには透明性の観点から、結晶核剤分子中にエステル基、水酸基及びアミド基から選ばれる少なくとも１種の基を２つ以上有する脂肪族化合物が好ましく、水酸基を１つ以上有し、エステル基又はアミド基を１つ以上有する脂肪族化合物がより好ましく、水酸基を２つ以上有し、エステル基又はアミド基を１つ以上有する脂肪族化合物が更に好ましく、水酸基を２つ以上有し、エステル基又はアミド基を２つ以上有する脂肪族化合物が特に好ましい。
結晶核剤の融点は、６５℃以上が好ましく、７０℃〜２２０℃が好ましく、８０〜１９０℃がより好ましい。
【００１７】
上記脂肪族化合物によって、本発明の効果がより向上する理由は定かではないが、上記の官能基を２つ以上有すると、ポリ乳酸樹脂との相互作用が良好となり、相溶性が向上する結果、樹脂中で微分散することによるものと考えられ、恐らく、水酸基を１つ以上、好ましくは２つ以上有することによりポリ乳酸樹脂への分散性が良好となり、エステル基又はアミド基を１つ以上、好ましくは２つ以上有することによりポリ乳酸樹脂への相溶性が良好となるものと考えられる。結晶核剤の融点は、熱処理温度より高く、樹脂組成物の混練温度以下であると、混練時に結晶核剤が溶解することによってその分散性が向上し、熱処理温度より高いと結晶核生成の安定化や熱処理温度が上げられるため、結晶化速度向上の観点でも好ましい。また、上記好ましい結晶核剤は、樹脂溶融状態から冷却過程で速やかに微細な結晶を多数析出するものと考えられ、透明性、結晶化速度向上の観点でも好ましい。
【００１８】
本発明に用いられる結晶核剤としては、脂肪族エステル、脂肪族アミド等が挙げられ、脂肪族エステルとしては、ステアリン酸モノグリセライド、ベヘニン酸モノグリセライド等の脂肪酸エステル、１２−ヒドロキシステアリン酸トリグリセライド等のヒドロキシ脂肪酸エステル；脂肪族アミドとしては１２−ヒドロキシステアリン酸モノエタノールアミド等のヒドロキシ脂肪酸モノアミド、エチレンビスラウリン酸アミド、エチレンビスカプリン酸アミド、エチレンビスカプリル酸アミド等の脂肪族ビスアミド、メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミドなどが挙げられる。生分解性樹脂成形品の成形性、耐熱性、耐衝撃性及び結晶核剤の耐ブルーム性の観点から、１２−ヒドロキシステアリン酸トリグリセライド、ベヘニン酸モノグリセライド、エチレンビス１２−ヒドロキシステアリン酸アミド、ヘキサメチレンビス１２−ヒドロキシステアリン酸アミド、１２−ヒドロキシステアリン酸モノエタノールアミド、エチレンビスカプリル酸アミド、エチレンビスカプリン酸アミドが好ましく、１２−ヒドロキシステアリン酸トリグリセライド、エチレビス１２−ヒドロキシステアリン酸アミド、ヘキサメチレンビス１２−ヒドロキシステアリン酸アミド、１２−ヒドロキシステアリン酸モノエタノールアミドがより好ましく、１２−ヒドロキシステアリン酸トリグリセライド、エチレンビス１２−ヒドロキシステアリン酸アミド、ヘキサメチレンビス１２−ヒドロキシステアリン酸アミドがさらに好ましく、エチレンビス１２−ヒドロキシステアリン酸アミド、ヘキサメチレンビス１２−ヒドロキシステアリン酸アミドが特に好ましい。
【００１９】
本発明の結晶核剤を透明生分解性樹脂に添加する場合、優れた透明性を維持することができる。
【００２０】
［生分解性樹脂組成物］
本発明の生分解性樹脂組成物は、ポリ乳酸樹脂、可塑剤、及び結晶核剤を含有するものである。
【００２１】
本発明の生分解性樹脂組成物中の、ポリ乳酸樹脂の含有量は、本発明の目的を達成する観点から、好ましくは５０重量％以上であり、より好ましくは７０重量％以上である。
本発明の生分解性樹脂組成物における可塑剤の含有量は、十分な結晶化速度と耐衝撃性を得る観点から、ポリ乳酸樹脂１００重量部に対し、５〜７０重量部が好ましく、７〜５０重量部がより好ましく、１０〜４０重量部がさらに好ましい。
本発明の生分解性樹脂組成物における結晶核剤の含有量は、ポリ乳酸樹脂１００重量部に対し、０．１〜５重量部が好ましく、０．２〜４重量部が更に好ましく、０．３〜３重量部が特に好ましい。
【００２２】
本発明の樹脂組成物は、上記の成分以外に、タルク、スメクタイト、カオリン、マイカ、モンモリロナイト等のケイ酸塩、シリカ、酸化マグネシウム、炭酸カルシウム、水酸化マグネシウム、水酸化アルミニウム等の無機化合物を含有することができる。これら無機化合物の平均粒径は、分散性の観点から０．１〜２０μｍが好ましく、０．１〜１０μｍがより好ましい。これらの無機化合物の中でも、生分解性樹脂成形品の成形性及び耐熱性の観点からケイ酸塩が好ましく、タルクがより好ましい。
これら無機化合物の含有量は、ポリ乳酸樹脂１００重量部に対し、０．１〜２重量部が好ましく、０．３〜２重量部が更に好ましく、０．５〜１．５重量部が特に好ましい。
【００２３】
本発明の生分解性樹脂組成物は、結晶核剤、可塑剤以外に、更に、加水分解抑制剤を含有することができる。加水分解抑制剤としては、ポリカルボジイミド化合物やモノカルボジイミド化合物等のカルボジイミド化合物が挙げられ、生分解性樹脂成形品の成形性の観点からポリカルボジイミド化合物が好ましい。
【００２４】
ポリカルボジイミド化合物としてはポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼン及び１，５−ジイソプロピルベンゼン）ポリカルボジイミド等が挙げられ、モノカルボジイミド化合物としては、Ｎ，Ｎ’−ジ−２，６−ジイソプロピルフェニルカルボジイミド等が挙げられる。
【００２５】
上記カルボジイミド化合物は、生分解性樹脂成形品の成形性、耐熱性、耐衝撃性及び結晶核剤の耐ブルーム性を満たすために、単独又は２種以上組み合わせて用いてもよい。また、ポリ（４，４’−ジシクロヘキシルメタンカルボジイミド）はカルボジライトＬＡ−１（日清紡績（株）製）を、ポリ（１，３，５−トリイソプロピルベンゼン）ポリカルボジイミド及びポリ（１，３，５−トリイソプロピルベンゼン及び１，５−ジイソプロピルベンゼン）ポリカルボジイミドはスタバクゾールＰ及びスタバクゾールＰ−１００（Rhein Chemie社製）を、Ｎ，Ｎ’−ジ−２，６−ジイソプロピルフェニルカルボジイミドはスタバクゾールＩ（Rhein Chemie社製）をそれぞれ購入して使用することができる。
本発明の生分解性樹脂組成物における加水分解抑制剤の含有量は、生分解性樹脂成形品の成形性の観点から、ポリ乳酸樹脂１００重量部に対し、０．０５〜３重量部が好ましく、０．１〜２重量部が更に好ましい。
【００２６】
本発明の生分解性樹脂組成物は、上記以外に、更にヒンダードフェノール又はフォスファイト系の酸化防止剤、又は炭化水素系ワックス類やアニオン型界面活性剤である滑剤等の他の成分を含有することができる。酸化防止剤、滑剤のそれぞれの含有量は、ポリ乳酸樹脂１００重量部に対し、０．０５〜３重量部が好ましく、０．１〜２重量部が更に好ましい。
【００２７】
本発明の生分解性樹脂組成物は、上記以外の他の成分として、ポリ乳酸樹脂以外の生分解性樹脂、帯電防止剤、防曇剤、光安定剤、紫外線吸収剤、顔料、無機充填剤、防カビ剤、抗菌剤、発泡剤、難燃剤等を、本発明の目的達成を妨げない範囲で含有することができる。
【００２８】
［生分解性樹脂成形品の製造法］
本発明の生分解性樹脂成形品の製造法は、本発明に係わる生分解性樹脂組成物を、押出成形法により、ダイから押し出されたシート又はフィルムを、表面温度６０〜１００℃の２つ以上の金属ロールに接触させ、及び／又はさらに６０〜１００℃の恒温層を通して熱処理する工程を含む方法によって、相対結晶化度３０％以上に結晶化させてシート又はフィルムを得る方法である。
【００２９】
本発明において、押出成形法としては、本発明の生分解性樹脂組成物を、２軸押出機や加圧型ニーダー等で混合してペレット等の形状に整え、それを乾燥後に押出機でシート又はフィルムに成形するか、押出機で混合後、直接シート又はフィルムに成形する方法が挙げられる。
【００３０】
本発明において、生分解性樹脂組成物の混合は、通常の方法によって行う事ができ、例えば、押出し機等を用いてポリ乳酸樹脂を溶融させながら、結晶核剤及び可塑剤を混合する方法等が挙げられる。混合する際の温度は、結晶核剤、可塑剤の分散性の観点から、ポリ乳酸樹脂の融点（Ｔｍ）以上が好ましく、より好ましくはＴｍ〜Ｔｍ＋１００℃の範囲であり、更に好ましくはＴｍ〜Ｔｍ＋５０℃の範囲である。具体的には、好ましくは１７０〜２４０℃であり、より好ましくは１７０〜２２０℃である。
【００３１】
尚、ポリ乳酸樹脂の融点（Ｔｍ）は、ＪＩＳ−Ｋ７１２１に基づく示差走査熱量測定（ＤＳＣ）の昇温法による結晶融解吸熱ピーク温度より求められる値である。
【００３２】
本発明の方法において、ダイから押し出されたシート又はフィルムが最初に接触する金属ロール群を第１ロールと呼ぶ。第１ロールの役割を担う金属ロールは、１つまたは２つ以上でも良い。本発明の方法は、第１ロールの表面温度を６０〜１００℃に制御してシート形状を維持しロール剥離性が良好になる程度まで結晶化させた後に、それ以降の金属ロール（熱処理ロール）の表面温度又は恒温槽の温度を６０〜１００℃にして、相対結晶化度３０％以上に結晶化させる方法である。
【００３３】
本発明の方法においては、結晶化速度や生産性の観点から、第１ロールの表面温度が６０〜９０℃、熱処理ロールの表面温度又は恒温槽の温度が７０〜９０℃がより好ましく、第１ロールの表面温度が６５〜８５℃、熱処理ロールの表面温度又は恒温槽の温度が７０〜９０℃がさらに好ましく、第１ロールの表面温度が７０〜８０℃、熱処理ロールの表面温度又は恒温槽の温度が７５〜８５℃が特に好ましい。また、熱処理ロールは１つ又は２つ以上でも良く、シート及びフィルムが第１ロールと熱処理ロールに接触している時間の合計が５〜６０秒が好ましく、８〜４５秒が更に好ましく、１０〜３０秒が特に好ましい。
本発明の方法において、さらに透明性の観点から第１ロールと熱処理ロールの表面温度の関係は次式の関係にあることが好ましい。
【００３４】
（熱処理ロール表面温度−２０℃）≦（第１ロール表面温度）≦（熱処理ロール表面温度）
【００３５】
さらに好ましくは（熱処理ロール表面温度−１５℃）≦（第１ロール表面温度）≦（熱処理ロール表面温度−５℃）、特に好ましくは（熱処理ロール表面温度−１０℃）≦（第１ロール表面温度）≦（熱処理ロール表面温度−５℃）の範囲である。具体的には、熱処理ロール表面温度７０℃〜９０℃で、第１ロール表面温度が６０〜９０℃が好ましく、６５〜８５℃がさらに好ましく、７０〜８５℃が特に好ましい。
【００３６】
本発明の製造法は、上記のような方法によって、耐ブロッキング性および耐熱性の観点から成形体の相対結晶化度が３０％以上であり、好ましくは４５％以上、より好ましくは８０％以上、さらに好ましくは９０％以上、特に好ましくは９５％以上に結晶化させた成形体を得ることができる。
【００３７】
尚、本発明において、相対結晶化度とは以下の式で表される結晶化度を言う。下記式中、７０℃×６０時間処理とは、成形直後のシートを７０℃で管理した恒温室に６０時間放置した後、室温（好ましくは２５℃）で放冷する処理を示す。
【００３８】
相対結晶化度（％）＝（成形直後の結晶化度（％））／（さらに７０℃×６０時間処理後の結晶化度（％））×１００
【００３９】
以上のように成形後の結晶化度を規定する理由は、本発明の効果が、ベース樹脂が結晶化することによって発揮されるものであり、耐熱性、感温性、耐ブロッキング性、耐溶剤性等の向上も結晶化による効果であるためである。また、可塑剤による柔軟性向上（弾性率の低下と破断点伸度の向上）や耐衝撃性の向上も、結晶化することによって十分に効果を発揮することができる。
【００４０】
本発明の製造方法は、本発明の樹脂組成物から延伸工程のない通常のＴ−ダイ押出成形機で生産性よく結晶化シートを成形することを可能とする。具体的にここでの生産性とは、成形速度が高く、金属ロールへの粘着、偏肉、シワ等のトラブルも極めて少なく、かつシート成形後に別の設備でのアニーリング処理（後熱処理工程）も必要のないインラインでの成形が可能であることを指す。
【００４１】
［生分解性樹脂成形品］
本発明の製造法によって成形した本発明のシートは、透明性を高度に維持した結晶化が可能であるため透明性に優れ、また結晶化によって耐溶剤性が飛躍的に向上する。また、本発明の生分解性樹脂成形品であるシートは、柔軟性と添加剤の効果によって未改質のポリ乳酸やポリエチレンテレフタレートシートに比べて耐傷性を顕著に向上させることができ、耐溶剤性の向上から、印刷インクに対してもほとんどの溶剤に対しても耐性があるため、適応性が拡大する。また本発明のシートは、ポリプロピレン製クリアホルダーでみられるような印刷直後の印刷物を接触させた際に起こるインクの溶剤が原因である反り（カーリング現象）なども起こらず、耐傷性、透明性も高いことから、クリアホルダーのベースシートとしても好適である。
【００４２】
また、本発明の製造方法によって成形したシートは、結晶化速度が高いために真空成形、圧空成形等の２次加工で行う熱成形用シートとして好適であり、特に透明を生かした耐熱性の容器、ブリスターパック、トレイ等の製品に使用することができる。
【実施例】
【００４３】
以下の実施例及び比較例で用いる生分解性樹脂組成物をまとめて表１に示す。
【００４４】
【表１】
2008230256.tif 000002
【００４５】
＊１：ポリ乳酸樹脂（三井化学（株）製、ＬＡＣＥＡ  Ｈ−４００）
＊２：グリセリンのエチレンオキサイド６モル付加物のトリ酢酸エステル
＊３：エチレンビス１２−ヒドロキシステアリン酸アミド（日本化成（株）製、スリパックス Ｈ）
＊４：１２−ヒドロキシステアリン酸トリグリセライド（花王（株）製、カオーワックス８５Ｐ）
＊５：コハク酸とトリエチレングリコールモノメチルエーテルとのジエステル
＊６：ポリカルボジイミド（日清紡績（株）製、カルボジライトＬＡ−１）
＊７：日本タルク（株）製 、Micro Ace P-6
＊８：ステアリン酸モノアミド（花王（株）製、脂肪酸アマイドＳ）
＊９：アセチルクエン酸トリブチル（田岡化学工業（株）製  ＡＴＢＣ）
【００４６】
実施例１〜３、比較例１〜４
生分解性樹脂組成物として表１に示す本発明品（Ａ〜Ｂ）及び比較品（Ｅ〜Ｆ）を、２軸押出機（ベルストルフ  ＺＥ４０Ａ）を使用して、シリンダーおよびダイの温度が１９０〜１８０℃の条件で溶融混練し、樹脂組成物のペレットを得た。
【００４７】
得られたペレットは、７０℃、減圧下で１日乾燥し、水分量を５００ppm以下とした。
そのペレットをＴ−ダイ押出機（プラスチック工学研究所製  ＵＴ−３２−Ｔ  ２００ｍｍＴダイ）で、表２に示す表面温度に制御した第１ロールに接触させ、表２に示す表面温度を有する熱処理ロールにより熱処理を行い、フィルムを得た（ロールユニットは第１ロールと熱処理ロール３本で構成され、それぞれ冷水又は温水によって温度制御が可能である。）。
【００４８】
各樹脂組成物の成形性と、得られたフィルムについて下記の方法で測定した結晶化度、透明性、耐ブロッキング性の評価結果を表２に示す。
また、実施例３、及び比較例３、４で得られたフィルムの柔軟性・感温性・耐熱性、及び耐ブリード性を下記の方法で評価した。これらの結果を表３に示す。
【００４９】
＜結晶化度＞
成形後のフィルムについて、広角Ｘ線回折測定装置（理学電機製  RINT2500VPC，光源CuKα，管電圧40kV，管電流120mA）を使用し、２θ＝５〜３０°の範囲の非晶及び結晶の
ピーク面積を解析して結晶化度を求めた。
【００５０】
＜透明性＞
成形後のフィルムについて、ＪＩＳ−Ｋ７１０５規定の積分球式光線透過率測定装置（ヘイズメーター）を用い、ヘイズ値を測定した。数字の小さい方が透明性が良好であることを示す。
【００５１】
＜耐ブロッキング性＞
成形後のフィルムを縦６ｃｍ×横６ｃｍの大きさに切り取り、２枚のサンプルを貼り合わせて１０ｃｍ×１０ｃｍ×厚み５ｍｍのガラス板２枚に挟み込み、ガラスの上から１ｋｇの錘で荷重をかけ、８０℃に管理したオーブンに入れて４時間処理し、室温で放冷した後に、サンプルの剥離試験を行い、下記の基準で評価した。
○：サンプル同士が粘着することなく、容易に剥離する。
×：サンプル同士が粘着してしまい、剥離できない。
【００５２】
＜柔軟性・感温性・耐熱性＞
成形後のフィルムについて、ＪＩＳ−Ｋ７１９８に基づいて、動的粘弾性測定装置（アイティー計測制御製  DVA-200）にて、周波数５０Hz、昇温速度２℃／minにおいて−２０℃から１５０℃の温度領域における貯蔵弾性率（Ｅ’）の温度依存性、ならびに０℃、２５℃、６０℃及び８０℃における貯蔵弾性率（Ｅ’）を測定した。
柔軟性は２５℃におけるＥ’の数値が低いほど柔軟性は高く、感温性は０℃〜８０℃の温度範囲でＥ’の変化が小さいほど良好であり、耐熱性は６０℃または８０℃のＥ’の数値で判断した。
【００５３】
＜耐ブリード性＞
成形後のフィルム（縦１００ｍｍ×横１００ｍｍ）について、７０℃の恒温室に１週間放置し、その表面における可塑剤のブリードの有無を肉眼で観察した。
【００５４】
【表２】
2008230256.tif 000003
【００５５】
表２のように本発明の樹脂組成物を、本発明の成形法でＴ−ダイ押出成形を行った結果、各金属ロールからのフィルムの剥離性も問題なく成形性が良好であり、実施例が示すように短い熱処理時間で相対結晶化度３０％以上の結晶化フィルムが得られ、かつ透明性についても優れた透明性を維持したままの結晶化を達成できた。
【００５６】
一方、比較例の樹脂組成物の場合、第１ロールで結晶化しないため、この時点でフィルムに粘着してしまい成形ができなかった。そこで本発明の製造方法に該当しない比較例３〜４の条件ではフィルム成形は可能であったが、非晶状態であった。
【００５７】
また、巻物でフィルムを在庫した場合の保存安定性を想定した耐ブロッキング性の評価では、本発明の実施例はいずれも耐ブロッキング性良好であるが、比較例の非晶シートではブロッキングを起こしてしまった。
本発明の樹脂組成物であっても第１ロールや熱処理ロールが１００℃を超えてしまうと非晶フィルムをロールに接触させた時点でフィルムの張力が著しく低下して接触にムラが生じて不均一になり、また熱処理ロールが６０℃より低くなると結晶化速度が著しく低下するため結晶化が進行しないどころか、さらにＴｇ以上６０℃未満の場合は、熱処理ロールに粘着する問題が生じる場合がある。
【００５８】
【表３】
2008230256.tif 000004
【００５９】
表３に示すように本発明の実施例に示すフィルムは、０℃および２５℃の貯蔵弾性率Ｅ’は、可塑剤を含有しない比較例３に比べて低くなり、柔軟性が向上した。また、実施例のシートは０℃から８０℃のＥ’の変化が小さく感温性、耐熱性に優れているのに対し、非晶状態である比較例３、４は、それぞれ６０℃、８０℃で急激にＥ’の低下が起こり、感温性、耐熱性に劣る結果となった。また、耐ブリード性を評価した結果、本発明の樹脂組成物は耐ブリード性に優れているのに対し、比較例４の樹脂組成物は熱処理による促進試験でブリード現象がみられ、耐ブリード性に劣る結果となった。
【００６０】
実施例４〜９、比較例５〜８
生分解性樹脂組成物として表１に示す本発明品（Ｃ〜Ｄ）および比較品（Ｅ〜Ｆ）を、２軸押出機（ベルストルフ  ＺＥ４０Ａ）を使用して、シリンダーおよびダイの温度が１９０〜１８０℃の条件で溶融混練し、樹脂組成物のペレットを得た。
【００６１】
得られたペレットは、７０℃、減圧下で１日乾燥し、水分量を５００ppm以下とした。
そのペレットをＴ−ダイ押出機（（株）創建製  ２５０ｍｍＴダイ）で、表４に示す表面温度に制御した第１ロールに接触させ、表４に示す表面温度を有する熱処理ロールにより熱処理を行い、フィルムを得た（ロールユニットは第１ロールと熱処理ロール１本で構成され、それぞれオイルまたは温水によって温度制御が可能である。）。
【００６２】
各樹脂組成物の成形性と、得られたシートについて結晶化度、透明性、耐ブロッキング性の評価を上記と同様の方法により行った。結果を表４に示す。
【００６３】
また、実施例５、８、及び比較例７、８で得られたシートの柔軟性・感温性・耐熱性、及び耐ブリード性を上記と同様の方法で評価した。また、引張物性を下記の方法で測定した。これらの結果を表５に示す。
また、実施例５、８、及び比較例７、８で得られたシートおよびＰＥＴシート（ポリエチレンテレフタレート製シート、シート厚２００μｍ）について、下記の方法で耐溶剤性を評価した。これらの結果を表６に示す。
また、実施例５、８、及び比較例７、８で得られたシートおよび上記ＰＥＴシートについて、下記の方法で耐傷性を評価した。これらの結果を表７に示す。
【００６４】
＜引張物性＞
各シートを３号ダンベルで打ち抜き、室温２３℃、湿度６０％の恒温室に２４時間放置し、テンシロン引張速度５０ｍｍ／ｍｉｎで引張試験を行い、引張弾性率及び破断点伸度を測定した。
【００６５】
＜耐溶剤性＞
２５℃に調整した表６に示す各溶剤に、各シートを３０秒間浸漬し、取り出した後に自然乾燥を行い、各シートの状態を肉眼で観察し、下記基準で評価した。
○：光沢、透明性、表面状態に変化なし
△：光沢が低下し、表面が荒れる。
×：透明性が低下する。
××：溶解する。
【００６６】
＜耐傷性＞
各シートを水平な台の上に固定し、ＪＩＳ―Ｋ５６００-５-４に基づいて、表７に示す種々の硬さの鉛筆の芯でシート表面を引っかき、下記基準で耐傷性を評価した。
○：傷が付かない
×：傷が付く
【００６７】
＜１８０°折曲白化性＞
各シートを２５℃に管理した恒温室に２４時間静置した後、１８０°折り曲げて、シートの状態を肉眼で観察し、折曲白化性を下記基準で評価した。
○：白化しない。
△：わずかに白い筋が付く。
×：激しく白化する。
【００６８】
【表４】
2008230256.tif 000005
【００６９】
表４のように本発明の樹脂組成物を、本発明の成形法でＴ−ダイ押出成形を行った結果、各金属ロールからのシートの剥離性も問題なく成形性が良好であり、実施例が示すように短い熱処理時間で相対結晶化度３０％以上の結晶化シートが得られ、かつ透明性についても実施例４〜６で優れた透明性を維持したままの結晶化を達成できた。
【００７０】
一方、比較例の樹脂組成物の場合、第１ロールで結晶化しないため、この時点でシートが粘着してしまい成形ができなかった。そこで本発明の製造方法に該当しない比較例７、８の条件ではシート成形は可能であったが、非晶状態であった。
【００７１】
また、巻物でシートを在庫した場合の保存安定性を想定した耐ブロッキング性の評価では、本発明の実施例はいずれも耐ブロッキング性良好であるが、比較例７、８の非晶シートではブロッキングを起こしてしまった。
【００７２】
本発明の樹脂組成物であっても第１ロールや熱処理ロールが１００℃を超えてしまうと非晶シートをロールに接触させた時点でフィルムの張力が著しく低下して接触にムラが生じて不均一になり、また熱処理ロールが６０℃より低くなると結晶化速度が著しく低下するため結晶化が進行しないどころか、さらにＴｇ以上６０℃未満の場合は、熱処理ロールに粘着する問題が生じる場合がある。
【００７３】
【表５】
2008230256.tif 000006
【００７４】
表５に示すように本発明の実施例に示すシートは、０℃および２５℃の貯蔵弾性率Ｅ’は、可塑剤を含有しない比較例７に比べて低くなり、柔軟性が向上した。また、実施例のシートは０℃から８０℃のＥ’の変化が小さく感温性、耐熱性に優れているのに対し、非晶状態である比較例７、８は、それぞれ６０℃、８０℃で急激にＥ’の低下が起こり、感温性、耐熱性に劣る結果となった。
【００７５】
また一般的に用いられる引張物性を測定すると、同じく可塑剤を含有する比較例８に対し、実施例のシートは弾性率が低く、かつ破断点伸度も著しく高く柔軟性に優れる結果となった。実施例のように結晶化することによって可塑剤の効果が十分に発揮されることがわかる。
一方、耐ブリード性を評価した結果、本発明の樹脂組成物は耐ブリード性に優れているのに対し、比較例８の樹脂組成物は熱処理による促進試験でブリード現象がみられ、耐ブリード性に劣る結果となった。
【００７６】
【表６】
2008230256.tif 000007
【００７７】
表６が示すように比較例のポリ乳酸系シートは耐溶剤性が著しく劣る結果となった。これに対し、実施例のシートは耐溶剤性が顕著に優れ、ＰＥＴシートに比べても良好な結果となった。この結果はポリ乳酸の結晶化によって耐溶剤性が向上した効果と考えられる。
【００７８】
【表７】
2008230256.tif 000008
【００７９】
表７が示すように実施例のシートは比較例のシートに対して、耐傷性に顕著に優れる結果となった。この結果は、実施例のシートが柔軟性に優れていることが主たる原因であると考えられるが、ポリ乳酸の結晶化や結晶核剤がシート表面へ何らかの改質効果を発現させている可能性も考えられる。